(57)【要約】【課題】エッチング速度に優れたステンレス鋼板を実現する。【解決手段】Ｎｉが偏析した偏析層を有し、偏析層において、Ｎｉ濃度が最大となる部分と、Ｎｉ濃度が最小となる部分とのＮｉ濃度差が１．５質量％以上である、ステンレス鋼板。【選択図】なし【特許請求の範囲】
【請求項１】
Ｎｉが偏析した偏析層を有し、
前記偏析層において、Ｎｉ濃度が最大となる部分と、Ｎｉ濃度が最小となる部分とのＮｉ濃度差が１．５質量％以上である、ステンレス鋼板。
【請求項２】
下記（１）式により定まるＸ値が３未満である化学組成を有する、請求項１に記載のステンレス鋼板。
Ｘ＝３０（Ｃ＋Ｎ）＋０．５Ｍｎ＋Ｎｉ−１．３Ｃｒ＋１１．８  （１）
ここで、（１）式の元素記号の箇所には質量％で表される当該元素の含有量が代入され、無添加の元素については０（ゼロ）が代入される。
【請求項３】
質量％で、Ｃ：０．０８％以下、Ｓｉ：１．００％以下、Ｍｎ：２．５０％以下Ｐ：０．０４５％以下、Ｓ：０．０３０％以下、Ｎｉ：７．００〜１５．００％、およびＣｒ：１６．００〜２０．００％を含有し、残部がＦｅおよび不可避的不純物を含む、請求項１または２に記載のステンレス鋼板。
【請求項４】
質量％で、Ｍｏ：２．００〜３．００％、Ｃｕ：２．５０〜４．００％、Ｎ：０．０６％以下、およびＢ：０．０１％以下のいずれか２種以上をさらに含有する、請求項３に記載のステンレス鋼板。
【請求項５】
Ｎｉが偏析した偏析層を有し、前記偏析層において、Ｎｉ濃度が最大となる部分と、Ｎｉ濃度が最小となる部分とのＮｉ濃度差が１．５質量％以上であるステンレス鋼板の製造方法であって、
巻取り温度を４００℃以上７００℃以下とし、圧延率を９７％以下とする熱間圧延工程と、
焼鈍温度を９００℃以上１０００℃以下とする焼鈍工程と、を含む、ステンレス鋼板の製造方法。
【発明の詳細な説明】
【技術分野】
【０００１】
本発明は、ステンレス鋼板およびステンレス鋼板の製造方法に関する。
【背景技術】
【０００２】
フォトエッチング加工とは、フォトレジスト法によって金属板表面に所望のパターンを形成した後に不要部分の金属をエッチング液により溶解し、金属板を前記パターンに沿った形状に加工する方法である。当該加工法は、集積回路等を形成する際に用いられるメタルマスクや、高精細ディスプレイに用いられるシャドーマスク等の製造に使用されている。
【０００３】
フォトエッチング加工に好適なステンレス鋼板として、例えば特許文献１には、エッチング面の平滑性を向上させたステンレス鋼板が開示されている。また特許文献２には、エッチング速度の向上とエッチング面の平滑性とを兼ね備えたステンレス鋼板が開示されている。
【先行技術文献】
【特許文献】
【０００４】
【特許文献１】特開２００５−３１４７７２号公報
【特許文献２】特開２００３−３２４４号公報
【発明の概要】
【発明が解決しようとする課題】
【０００５】
しかしながら、特許文献１に開示されているステンレス鋼板は、平滑な表面を得るためにエッチング加工が均一に施されるため、エッチング速度の向上は望めない。また、特許文献２に開示されているステンレス鋼板は、粗大炭化物の生成と結晶粒の成長抑制を目的としてＮｂを添加し、粒界のエッチング速度を速めている。しかし、粒界が優先的にエッチングされても母材のエッチング速度は変わらないと考えられるため、ステンレス鋼板全体としてのエッチング速度の向上は望めない可能性がある。また、Ｎｂ添加が必須となることから、ステンレス鋼板の製造コストも上昇してしまう。
【０００６】
これらの問題点を鑑み、本発明の一態様は、エッチング性に優れたステンレス鋼板を実現することを目的とする。
【課題を解決するための手段】
【０００７】
上記の課題を解決するために、本発明の一態様に係るステンレス鋼板は、Ｎｉが偏析した偏析層を有し、前記偏析層において、Ｎｉ濃度が最大となる部分と、Ｎｉ濃度が最小となる部分とのＮｉ濃度差が１．５質量％以上である。
【０００８】
本発明の一態様に係るステンレス鋼板は、下記（１）式により定まるＸ値が３未満である化学組成を有していてもよい；
Ｘ＝３０（Ｃ＋Ｎ）＋０．５Ｍｎ＋Ｎｉ−１．３Ｃｒ＋１１．８  （１）
ここで、（１）式の元素記号の箇所には質量％で表される当該元素の含有量が代入され、無添加の元素については０（ゼロ）が代入される。
【０００９】
本発明の一態様に係るステンレス鋼板は、質量％で、Ｃ：０．０８％以下、Ｓｉ：１．００％以下、Ｍｎ：２．５０％以下Ｐ：０．０４５％以下、Ｓ：０．０３０％以下、Ｎｉ：７．００〜１５．００％、およびＣｒ：１６．００〜２０．００％を含有し、残部がＦｅおよび不可避的不純物を含むものであってもよい。
【００１０】
本発明の一態様に係るステンレス鋼板は、質量％で、Ｍｏ：２．００〜３．００％、Ｃｕ：２．５０〜４．００％、Ｎ：０．０６％以下、およびＢ：０．０１％以下のいずれか２種以上をさらに含有していてもよい。
【００１１】
上記の課題を解決するために、本発明の一態様に係るステンレス鋼板の製造方法は、Ｎｉが偏析した偏析層を有し、前記偏析層において、Ｎｉ濃度が最大となる部分と、Ｎｉ濃度が最小となる部分とのＮｉ濃度差が１．５質量％以上であるステンレス鋼板の製造方法であって、巻取り温度を４００℃以上７００℃以下とし、圧延率を９７％以下とする熱間圧延工程と、焼鈍温度を９００℃以上１０００℃以下とする焼鈍工程と、を含む。
【発明の効果】
【００１２】
本発明の一態様によれば、エッチング性に優れたステンレス鋼板を実現できる。
【図面の簡単な説明】
【００１３】
【図１】一実施形態に係るステンレス鋼板の表面のマッピング分析結果を示す図である。
【図２】一実施形態に係るステンレス鋼板の表面のＮｉ濃度ライン分析結果を示す図である。
【発明を実施するための形態】
【００１４】
以下、本発明の一実施形態について詳細に説明する。なお、以下の記載は発明の趣旨をより良く理解させるためのものであり、特に指定のない限り、本発明を限定するものではない。また、本明細書において特記しない限り、数値範囲を表す「Ａ〜Ｂ」は、「Ａ以上Ｂ以下」を意味する。
【００１５】
〔Ｎｉの偏析層〕
本実施形態に係るステンレス鋼板は、Ｎｉが偏析したＮｉ偏析層を有する。本発明におけるＮｉ偏析層とは、Ｎｉ濃度が最大となる部分と、Ｎｉ濃度が最小となる部分とのＮｉ濃度差が１．５質量％以上であるステンレス鋼板の層と定義される。ここで、Ｎｉ濃度が最大となる部分と、Ｎｉ濃度が最小となる部分との間の直線距離は３００μｍ以下であることが好ましい。
【００１６】
このようなＮｉ偏析層を有するステンレス鋼板であれば、エッチング加工におけるエッチング性が優れている。なぜならば、Ｎｉ偏析層を有するステンレス鋼板は、３次元的には当該偏析層が複数積層しているとともに、Ｎｉ濃度の濃度差が存在する領域はずれるように積層している。したがって、Ｎｉ濃度が高い部分（すなわち、Ｃｒ濃度が低い部分）が優先的にエッチングされるに際して、ステンレス鋼板の板厚方向に比較的速くエッチングが進行するためである。なお、「エッチング性に優れる」とは、エッチング加工による加工速度が速いことを示す。
【００１７】
本実施形態に係る、エッチング性に優れるステンレス鋼板は、例えばメタルマスクまたはシャドーマスク等の製造において使用することにより、エッチング加工に要する時間を短縮できる。したがって、本実施形態に係るステンレス鋼板をこれらのエッチング加工品に使用すれば、製造時間を低減し生産性を向上できる。
【００１８】
〔化学組成〕
（凝固組織の形態）
本実施形態に係るステンレス鋼板は、凝固組織の形態の指標となる下記（１）式により定まるＸ値が３未満である化学組成を有することが好ましく、Ｘ値が０以下である化学組織を有することがより好ましい。
【００１９】
Ｘ＝３０（Ｃ＋Ｎ）＋０．５Ｍｎ＋Ｎｉ−１．３Ｃｒ＋１１．８  （１）
ここで、（１）式の元素記号の箇所には質量％で表される当該元素の含有量が代入され、無添加の元素については０（ゼロ）が代入される。
【００２０】
ステンレス鋼板の凝固組織の形態は、Ｃｒ当量およびＮｉ当量の関係から表すことができ、オーステナイト単相凝固組織（Ａモード）、初晶オーステナイト＋δフェライトの二相凝固組織（ＡＦモード）、初晶δフェライト＋オーステナイトの二相凝固組織（ＦＡモード）に大別される。
【００２１】
エッチング性の向上に重要なＮｉの成分偏析には、凝固組織がＦＡモードまたはＡモードであることが好ましい。凝固組織中のＮｉの拡散速度は、オーステナイトとδフェライトとで異なり、オーステナイトの方が当該拡散速度が遅い。ＦＡモードでは、初晶フェライトの晶出によりＮｉの成分偏析が生じ、その後拡散速度が遅いオーステナイトが晶出することで、Ｎｉの成分偏析が保たれやすい。またＡモードでは、液相からオーステナイト層が凝固するときに生じるＮｉの成分偏析が、そのまま保持されやすい。
【００２２】
したがって、上述のＸ値が３未満となるようなＦＡモードまたはＡモードを有するステンレス鋼板は、Ｎｉの成分偏析に好適である。このように、上述の（１）式は本発明者等により調査検討の結果から導き出された関係式であり、ステンレス鋼板の凝固組織を形態制御する上で有効な指標である。
【００２３】
以下に、本実施形態に係るステンレス鋼板において好ましい成分の含有量を示す。なお、化学組成における「％」は特に断らない限り「質量％」を意味する。
【００２４】
（Ｃ）
Ｃ（炭素）は、鋼の強度を向上させる元素である。ただし、Ｃ含有量が高くなりすぎると延性・靱性が低下する。また、多量のＣ添加はエッチング液に溶解しないスマット発生の原因となり、エッチング性を低下させる。そのため、Ｃ含有量は０．０８％以下に制限されることが好ましい。
【００２５】
（Ｓｉ）
Ｓｉ（ケイ素）は、製鋼での脱酸作用を有する元素である。ただし、多量のＳｉ含有はＳｉ酸化物を主体とする硬質な介在物の形成を招き、強度、疲労特性、およびエッチング性に悪影響を及ぼす。したがって、Ｓｉ含有量は１．００％以下に制限されることが好ましい。
【００２６】
（Ｍｎ）
Ｍｎ（マンガン）は、製鋼での脱酸作用を有する元素である。ただし、多量のＭｎ含有はＭｎ系の硬質な介在物の形成を招き、強度およびエッチング性が低下する要因となるため、Ｍｎ含有量は２．５０％以下に制限されることが好ましい。
【００２７】
（Ｐ、Ｓ）
Ｐ（リン）およびＳ（硫黄）は、ステンレス鋼板の靱性を低下させる元素である。そのため、Ｐは０．０４５％以下に、Ｓは０．０３０％以下にそれぞれ制限されることが好ましい。
【００２８】
（Ｎｉ）
Ｎｉ（ニッケル）は、偏析によってステンレス鋼板のエッチング性を向上させる元素である。また、靱性向上にも有効である。Ｎｉ濃度の偏析を大きくするため、Ｎｉ含有量は７．００％以上であることが好ましい。ただし、Ｎｉは高価な元素であるため、製造コストの観点から１５．００％以下に制限されてもよい。
【００２９】
（Ｃｒ）
Ｃｒ（クロム）は、ステンレス鋼板の耐食性向上に有効な元素である。Ｃｒの含有量は、１６．００％以上であることが好ましい。ただし多量のＣｒは靱性低下の要因となるため、Ｃｒの含有量は２０．００％以下に制限されることが好ましい。
【００３０】
（Ｍｏ）
Ｍｏ（モリブデン）は、耐食性向上に有効な元素である。Ｍｏ含有量は、２．００％以上であること好ましい。ただし、Ｍｏは高価な元素であるためコスト上昇を招くことから、Ｍｏ含有量は３．００％以下に制限されることが好ましい。
【００３１】
（Ｃｕ）
Ｃｕ（銅）は、オーステナイト層の安定化に有効な元素である。Ｃｕ含有量は、２．５０％以上であることが好ましい。ただし、過度のＣｕ添加は製造性の低下を招くので、Ｃｕ含有量は４．００％以下であることが好ましい。
【００３２】
（Ｎ）
Ｎ（窒素）は、Ｃと同様、鋼の強度向上に寄与する元素である。ただし、過度にＮを含有させると表面欠陥が生じやすくなるため、Ｎ含有量は０．０６％以下に制限されることが好ましい。
【００３３】
（Ｂ）
Ｂ（ホウ素）は、熱間加工性向上に有効な元素である。ただし、多量の添加は延性に悪影響を及ぼすので、Ｂ含有量は０．０１％以下に制限されることが好ましい。
【００３４】
本実施形態に係るステンレス鋼板は、上述の式（１）によって定まるＸ値が３未満であり、好適な態様としてはＣ、Ｓｉ、Ｍｎ、Ｐ、Ｓ、Ｎｉ、およびＣｒを含有し、残部がＦｅからなるものである。さらに別の態様では、上述の式（１）によって定まるＸ値が３未満であり、Ｃ、Ｓｉ、Ｍｎ、Ｐ、Ｓ、Ｎｉ、およびＣｒを含有し、さらに、Ｍｏ、Ｃｕ、Ｎ、およびＢのうちのいずれか２種以上を含有し、残部がＦｅおよび不可避的不純物を含むものである。
【００３５】
〔ステンレス鋼板の製造方法〕
本実施形態に係るステンレス鋼板の製造方法について説明する。当該製造方法は、熱間圧延工程と、焼鈍工程とを含む。なお、熱間圧延工程および焼鈍工程以外の工程については、従来一般的なステンレス鋼板の製造方法に従って実施してよい。
【００３６】
（熱間圧延工程）
熱間圧延工程では、ステンレス鋼板の素材となる素材スラブに熱間圧延処理を施した後に、得られた熱延鋼板をコイル状に巻取る。ここで、熱間圧延処理における圧延率は９７％以下とする。このような圧延率であれば、熱間圧延処理において発生するひずみの蓄積が緩和され、Ｎｉ偏析消失のための駆動力が低下する。そのため、熱延鋼板が有するＮｉ偏析が熱間圧延処理によって消失しにくい。
【００３７】
また、熱延鋼板の巻取りは、４００℃以上７００℃以下の巻取り温度まで冷却した後に行う。巻取り温度がこのような温度であれば、熱による熱延鋼板のＮｉ偏析消失を低減できる。また、熱間圧延後における巻取り温度までの冷却は水冷であることが好ましい。水冷によって熱延鋼板を熱間圧延終了時の温度から巻取り温度まで急速に冷却することで、熱間圧延処理後に熱延鋼板が熱を保持する時間がより短くなる。そのため、熱延鋼板のＮｉ偏析消失をより低減できる。
【００３８】
（焼鈍工程）
次に、熱延鋼板を軟質化するために、当該熱延鋼板に焼鈍を施す焼鈍工程を実施する。焼鈍工程における焼鈍温度は、９００℃以上１０００℃以下とする。このように、焼鈍温度を金属組織の再結晶に必要な最低限の温度範囲に設定することにより、焼鈍工程におけるＮｉ偏析消失を低減できる。
【００３９】
〔エッチング処理〕
本実施形態に係るステンレス鋼板をエッチング加工する場合に用いられるエッチング液の種類および濃度には特に制限がない。エッチング液は例えば、通常用いられる塩化第二鉄水溶液または塩化第二鉄を含む塩酸溶液等であってよい。また、エッチング加工の方法についても、ステンレス鋼板表面へのエッチング液のスプレーまたはステンレス鋼板のエッチング液への浸潤等、通常用いられる方法を用いてよい。
【００４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００４１】
本発明の一実施例について、図１および図２を参照して以下に説明する。
【００４２】
〔鋼種および製造方法〕
以下の表１に示す化学成分を有する素材スラブを用いてステンレス鋼板を製造した。このとき、熱間圧延工程における巻取り温度および焼鈍工程における焼鈍温度については、以下の表２に示す巻取り温度および焼鈍温度を用いた。
【００４３】
なお、鋼種ＡおよびＣについては、２種類の仕上げ条件を試行した。表２に示す仕上げ条件における「熱延焼鈍鋼板」は、熱間圧延工程および焼鈍工程を実施したステンレス鋼板である。また、「冷延焼鈍鋼板」はこれらの工程の後にさらに従来一般的な冷間圧延工程を実施したステンレス鋼板である。なお、鋼種Ｂは熱延焼鈍鋼板条件のみ実施した。
【００４４】
【表１】
2020164905.tif 000002
【００４５】
【表２】
2020164905.tif 000003
【００４６】
実施例１〜４は本発明の規定範囲内の製造方法によって得られたステンレス鋼板であるのに対し、比較例１は巻取り温度が７００℃より高く、焼鈍温度が１０００℃より高い条件であり、本発明の規定範囲外の製造方法によって得られたステンレス鋼板である。
【００４７】
〔偏析層のマッピング分析〕
実施例１〜４および比較例１のステンレス鋼板表面における偏析層を把握するために、ＥＰＭＡ（Electron Probe Micro Analyzer）によって各ステンレス鋼板表面の分析を行った。ＥＰＭＡは、日本電子株式会社製のJXA-8530F Plusを使用した。より具体的には、各ステンレス鋼板におけるＦｅ、Ｃｒ、Ｎｉ、およびＣｕの濃度について、ＥＰＭＡを使用した各ステンレス鋼板表面のマッピング分析を行った。マッピング分析の測定範囲は１０００μｍ２とした。
【００４８】
図１に示すように、実施例１〜４および比較例１のステンレス鋼板の表面について、それぞれＦｅ、Ｃｒ、Ｎｉ、およびＣｕの濃度分布を分析した。いずれの条件においても、Ｎｉの偏析が確認された。特に、実施例１〜４のステンレス鋼板については、Ｎｉの強い偏析が見られた。
【００４９】
〔Ｎｉ濃度ライン分析〕
次に、実施例１〜４および比較例１のステンレス鋼板の表面におけるＮｉ濃度のライン分析を行った。ライン分析にも、上述のＥＰＭＡを用いた。ライン分析では、上述のマッピング分析によりＮｉの偏析が確認された部分について、ステンレス鋼板の圧延方向に対し垂直方向に３００μｍの直線を設定し、当該直線上におけるＮｉ濃度を分析した。同様の分析を１０視野について行い、各視野について、得られたＮｉ濃度が最大となる部分と、Ｎｉ濃度が最小となる部分とのＮｉ濃度差を求め、当該Ｎｉ濃度差について１０視野の平均値を算出した。得られた平均値を、表２の「偏析層の濃度差（質量％）」に示した。
【００５０】
図２および表２に示すように、実施例１〜４のステンレス鋼板については、Ｎｉ濃度差が１．５質量％以上のＮｉ偏析層が確認された。一方、比較例１のステンレス鋼板では、Ｎｉ濃度差が１．５質量％未満であった。
【００５１】
〔エッチング速度〕
実施例１〜４および比較例１のステンレス鋼板に対して、エッチング処理を実施し、各ステンレス鋼板のエッチング性を調査した。まず、各ステンレス鋼板を５質量％オルソケイ酸ナトリウムに浸漬し、６０℃条件下でアノード電流を５Ａ／ｄｍ２となるように１０秒流すことで、アルカリ電解脱脂処理を行った。その後、各ステンレス鋼板を３０℃条件下で５質量％塩酸に１０秒浸漬して中和処理を行った。そして、４０ｇ／Ｌ塩酸を含む１４質量％塩化第二鉄溶液をエッチング液として、中和処理後の各ステンレス鋼板を当該エッチング液に浸漬し、５５℃条件下で４時間反応させることでエッチング処理を行った。エッチング処理後の各ステンレス鋼板について、板厚の減少量（μｍ）を測定した。
【００５２】
表２に示すように、Ｎｉ濃度差が１．５質量％以上のＮｉ偏析層が確認された実施例１〜４のステンレス鋼板における板厚減少量と、当該Ｎｉ偏析層が確認されなかった比較例１の板厚減少量とは、少なくとも５倍以上の大きな差が見られた。また、実施例１〜４の中でも上述のＸ値が０以下である鋼種ＡまたはＢを用いた実施例１〜３と、Ｘ値が０以上３未満である実施例４との間には、２倍以上の板厚減少量の差が見られた。
【００５３】
以上の結果から、Ｎｉ偏析層を有するステンレス鋼板は、エッチング性に優れることが示された。また、Ｎｉ偏析層を有するステンレス鋼板の中でも、上述のＸ値が０以下であれば、より優れたエッチング性が得られることが示された。
【図１】
2020164905.tif 000004
【図２】
2020164905.tif 000005